(57)【要約】【課題】無機酸化物からなる正孔輸送層の抵抗率が調整され、簡易なプロセスにより製造することができる信頼性の高い有機ＥＬ素子を提供する。【解決手段】基板と、基板上に形成された画素電極と、画素電極の端部を覆うように形成された隔壁と、画素電極上に減圧下または非酸化性雰囲気下にて焼成処理を行って形成された無機酸化物を有する正孔輸送層と、正孔輸送層上に形成された有機発光層と、有機発光層上に形成された対向電極と、を備えることを特徴とする有機ＥＬ素子。【選択図】図１
2011066279.tif 000002
【特許請求の範囲】
【請求項１】
基板と、
前記基板上に形成された画素電極と、
前記画素電極の端部を覆うように形成された隔壁と、
前記画素電極上に減圧下または非酸化性雰囲気下にて焼成処理を行って形成された無機酸化物を有する正孔輸送層と、
前記正孔輸送層上に形成された有機発光層と、
前記有機発光層上に形成された対向電極と、
を備えることを特徴とする有機ＥＬ素子。
【請求項２】
前記正孔輸送層の膜厚が１ｎｍ以上２００ｎｍ以下であることを特徴とする請求項１に記載の有機ＥＬ素子。
【請求項３】
前記無機酸化物が遷移金属を一種以上含む無機化合物であることを特徴とする請求項１又は２に記載の有機ＥＬ素子。
【請求項４】
前記正孔輸送層と前記有機発光層との間に形成されたインターレイヤと、
を備えることを特徴とする請求項１に記載の有機ＥＬ素子。
【請求項５】
前記画素電極が透明な電極であって、前記画素電極と前記対向電極との間で、前記画素電極から前記正孔輸送層、前記有機発光層の順で積層されていることを特徴とする請求項１乃至請求項４のいずれか記載の有機ＥＬ素子。
【請求項６】
前記対向電極が透明な電極であって、前記画素電極と前記対向電極との間で、前記画素電極から前記正孔輸送層、前記有機発光層の順で積層されていることを特徴とする請求項１乃至請求項４のいずれか記載の有機ＥＬ素子。
【請求項７】
基板を準備し、
前記基板上に画素電極を形成し、
前記画素電極の端部を覆うように隔壁を形成し、
前記画素電極上に無機酸化物を形成して、前記無機酸化物を減圧下または非酸化性雰囲気下にて焼成処理を行い正孔輸送層を形成し、
前記正孔輸送層上に有機発光層を形成し、
前記有機発光層上に対向電極を形成することを特徴とする有機ＥＬ素子の製造方法。
【請求項８】
前記正孔輸送層の膜厚が１ｎｍ以上２００ｎｍ以下であることを特徴とする請求項７に記載の有機ＥＬ素子の製造方法。
【請求項９】
前記無機酸化物が遷移金属を一種以上含む無機化合物であることを特徴とする請求項７又は８に記載の有機ＥＬ素子の製造方法。
【請求項１０】
前記正孔輸送層と前記有機発光層との間にインターレイヤを形成することを特徴とする請求項７に記載の有機ＥＬ素子の製造方法。
【請求項１１】
前記有機発光層及び前記インターレイヤを湿式成膜法で形成することを特徴とする請求項７及び１０に記載の有機ＥＬ素子の製造方法。
【請求項１２】
請求項１乃至請求項６のいずれか一項に記載の有機ＥＬ素子を備えたことを特徴とする有機ＥＬ表示装置。
【発明の詳細な説明】
【技術分野】
【０００１】
本発明は有機ＥＬ素子及びその製造方法並びに有機ＥＬ表示装置に関し、特に、低電圧駆動である有機ＥＬ素子及びその製造方法並びに有機ＥＬ表示装置に関する。
【背景技術】
【０００２】
有機ＥＬ素子は、画素電極（陽極）と対向電極（陰極）との間に有機発光層を備え、その画素電極（陽極）と対向電極（陰極）とに電圧を印加して、画素電極から正孔が、対向電極から電子が有機発光層に注入されて、注入された電子と正孔が有機発光層で再結合する。有機発光層中の有機発光分子は、再結合エネルギーによりいったん励起状態となり、その後、励起状態から基底状態に戻る。この際に放出されるエネルギーを光として取り出すことにより有機ＥＬ素子は発光する。有機ＥＬ素子において、有機発光層からの光を外部へ取り出すために少なくとも一方の電極は透光性を有する。このような有機ＥＬ素子の構造の一例としては、透光性基板上に、透光性の画素電極、発光媒体層、対向電極を順次積層したものが挙げられ、ここで、基板上に形成される画素電極、有機発光層上に形成される対向電極を陰極として利用する態様が挙げられる。
【０００３】
さらに発光効率を増大させる等の目的から、陽極と有機発光層との間に設けられる正孔輸送層、正孔注入層に加え、有機発光層と陰極との間に電子輸送層、電子注入層が適宜選択して設けられ、有機ＥＬ素子として構成されることが多い。これら正孔輸送層、正孔注入層、電子輸送層、電子注入層はキャリア輸送層と呼ばれている。これらキャリア輸送層と有機発光層、さらには正孔ブロック層や電子ブロック層、絶縁層等を合わせて発光媒体層と呼ぶ。上述のように発光媒体層を構成し、各機能を発揮する物質（発光媒体材料と呼ぶ）がいずれも低分子化合物の場合には、各層は抵抗加熱方式などの真空蒸着法などによって、１ｎｍ〜１００ｎｍ程度の厚さで積層される。
【０００４】
これに対し、有機発光層として高分子系材料を用いる有機ＥＬ素子（以下、高分子有機ＥＬ素子という）がある。高分子系材料を溶媒に溶解または分散させることで、塗布法や印刷法と言った湿式法により有機発光層を製膜することができる。そのため、前述の低分子材料を用いた有機ＥＬ素子と比較して、大気圧下での製膜が可能であり、設備コストが安いという利点がある。
【０００５】
高分子有機ＥＬ素子においては、印加電圧を下げる為に正孔輸送層が設けられることが一般的である。代表的な例としては、水中にドナー性分子とアクセプタ性分子の会合体を分散させた高分子材料よりなるインキを用いて正孔輸送層が成膜され、優れた電荷注入特性を示すことが知られている。しかしながら、高分子材料からなる正孔輸送層はその膜の抵抗が高いために、高電圧領域では膜に高負荷がかかり材料自身が劣化し、輝度・電流密度が頭打ちになるといった問題がある。このように高分子材料からなる正孔輸送層を用いた有機ＥＬ素子は耐性に問題があり、発光特性の劣化や、寿命の低下といった懸念がある。
【０００６】
また、遷移金属の酸化物や酸化物半導体といった無機酸化物を正孔輸送層として用いることが特許文献１乃至特許文献７に提案されている。特許文献１乃至特許文献７に記載の無機酸化物からなる正孔輸送層は高分子材料からなる正孔輸送層と比較して、耐性に優れ高輝度領域での安定した特性や長寿命を得ることが可能である。
【０００７】
正孔輸送層が求められる特性は、耐熱性や電気化学的安定性以外にも光透過性、高仕事関数、耐環境性などがあるが、もっとも求められるのは電荷注入性が高いことである。
【０００８】
電荷注入性に影響する要因としては、仕事関数、バンドギャップ、抵抗率などが上げられる。特に抵抗率に関しては、有機ＥＬ素子の低電圧駆動化、輝度向上化といった有機ＥＬ素子の特性向上へ大きく影響する物性値であるが、真空蒸着法やスパッタリング法等の成膜条件によっては、キャリア密度が低下し高抵抗となる問題があった。
【先行技術文献】
【特許文献】
【０００９】
【特許文献１】特開平５−４１２８５号公報
【特許文献２】特開２０００−６８０６５号公報
【特許文献３】特開２０００−２１５９８５号公報
【特許文献４】特開２００６−１１４５２１号公報
【特許文献５】特開２００６−１１４７５９号公報
【特許文献６】特開２００６−１５５９７８号公報
【特許文献７】特開平９−６３７７１号公報
【発明の概要】
【発明が解決しようとする課題】
【００１０】
本発明は、無機酸化物からなる正孔輸送層の抵抗率が調整され、簡易なプロセスにより製造することができる信頼性の高い有機ＥＬ素子及びその製造方法並びに有機ＥＬ表示装置を提供することである。
【課題を解決するための手段】
【００１１】
本発明の請求項１に係る発明は、基板と、基板上に形成された画素電極と、画素電極の端部を覆うように形成された隔壁と、画素電極上に減圧下または非酸化性雰囲気下にて焼成処理を行って形成された無機酸化物を有する正孔輸送層と、正孔輸送層上に形成された有機発光層と、有機発光層上に形成された対向電極と、を備えることを特徴とする有機ＥＬ素子としたものである。
【００１２】
本発明の請求項２に係る発明は、正孔輸送層の膜厚が１ｎｍ以上２００ｎｍ以下であることを特徴とする請求項１に記載の有機ＥＬ素子としたものである。
【００１３】
本発明の請求項３に係る発明は、無機酸化物が遷移金属を一種以上含む無機化合物であることを特徴とする請求項１又は２に記載の有機ＥＬ素子としたものである。
【００１４】
本発明の請求項４に係る発明は、正孔輸送層と有機発光層との間に形成されたインターレイヤと、を備えることを特徴とする請求項１に記載の有機ＥＬ素子としたものである。
【００１５】
本発明の請求項５に係る発明は、画素電極が透明な電極であって、画素電極と対向電極との間で、画素電極から正孔輸送層、有機発光層の順で積層されていることを特徴とする請求項１乃至請求項４のいずれか記載の有機ＥＬ素子としたものである。
【００１６】
本発明の請求項６に係る発明は、対向電極が透明な電極であって、画素電極と対向電極との間で、画素電極から正孔輸送層、有機発光層の順で積層されていることを特徴とする請求項１乃至請求項４のいずれか記載の有機ＥＬ素子としたものである。
【００１７】
本発明の請求項７に係る発明は、基板を準備し、基板上に画素電極を形成し、画素電極の端部を覆うように隔壁を形成し、画素電極上に無機酸化物を形成して、無機酸化物を減圧下または非酸化性雰囲気下にて焼成処理を行い正孔輸送層を形成し、正孔輸送層上に有機発光層を形成し、有機発光層上に対向電極を形成することを特徴とする有機ＥＬ素子の製造方法としたものである。
【００１８】
本発明の請求項８に係る発明は、正孔輸送層の膜厚が１ｎｍ以上２００ｎｍ以下であることを特徴とする請求項７に記載の有機ＥＬ素子の製造方法としたものである。
【００１９】
本発明の請求項９に係る発明は、無機酸化物が遷移金属を一種以上含む無機化合物であることを特徴とする請求項７又は８に記載の有機ＥＬ素子の製造方法としたものである。
【００２０】
本発明の請求項１０に係る発明は、正孔輸送層と有機発光層との間にインターレイヤを形成することを特徴とする請求項７に記載の有機ＥＬ素子の製造方法としたものである。
【００２１】
本発明の請求項１１に係る発明は、有機発光層及びインターレイヤを湿式成膜法で形成することを特徴とする請求項７及び１０に記載の有機ＥＬ素子の製造方法としたものである。
【００２２】
本発明の請求項１２に係る発明は、請求項１乃至請求項６のいずれか一項に記載の有機ＥＬ素子を備えたことを特徴とする有機ＥＬ表示装置としたものである。
【発明の効果】
【００２３】
本発明によれば、成膜した後に減圧下または非酸化性雰囲気下にて焼成処理を施すことにより、所望の抵抗率を有するキャリア輸送層を、簡易なプロセスにより製造することができ、信頼性の高い有機ＥＬ素子及びその製造方法並びに有機ＥＬ表示装置を提供することができる。
【００２４】
本発明によれば、有機ＥＬ素子が所望の抵抗率を有するため、低電圧駆動を実現でき、さらに高い有機ＥＬの発光輝度を有する有機ＥＬ素子及びその製造方法並びに有機ＥＬ表示装置を提供することができる。
【図面の簡単な説明】
【００２５】
【図１】本発明の実施の形態に係る有機ＥＬ表示装置を示す概略断面図である。
【図２】（ａ）及び（ｂ）は、本発明の実施の形態に係る有機ＥＬ素子の構造を示す概略断面図である。
【図３】本発明の実施の形態に係る凸版印刷装置を示す概略断面図である。
【図４】本発明の実施例に係る正孔輸送層の電圧−発光輝度特性を示す図である。
【発明を実施するための形態】
【００２６】
以下、本発明の実施の形態について図面を用いて説明する。実施の形態において、同一構成要素には同一符号を付けることにする。なお、以下の実施の形態の説明において参照する図面は、本発明の構成を説明するためのものであり、図示される各部の大きさや厚さ、寸法の比率等についてはそのまま実施の形態を表すものではない。
【００２７】
図１は、本発明の実施の形態に係る有機ＥＬ表示装置１００を示す概略断面図である。図１に示すように、本発明の実施の形態に係る有機ＥＬ素子を用いた有機ＥＬ表示装置１００は、基板１０１上に、画素毎に具備された画素電極（陽極）１０２と、画素電極１０２の画素間を区画する隔壁１０３と、画素電極１０２の上方に形成された正孔輸送層１０４と、正孔輸送層１０４上に形成されたインターレイヤ１０５と、インターレイヤ１０５上に形成された有機発光層１０６と、有機発光層１０６上に全面を被覆するように形成された対向電極（陰極）１０７と、対向電極１０７を覆うように基板１０１と接触した封止体１０８とを備える。
【００２８】
ここで、画素電極（陽極）１０２と対向電極（陰極）１０７に挟持された複数の層を発光媒体層１２０という。図１に示す有機ＥＬ表示装置１００では正孔輸送層１０４とインターレイヤ１０５と有機発光層１０６が発光媒体層１２０に相当する。これ以外にも、発光媒体層１２０に正孔注入層、電子輸送層、電子注入層等の層を適宜加えても良い。
【００２９】
次に、有機ＥＬ表示装置１００における有機ＥＬ素子の積層部分について説明する。図２（ａ）及び（ｂ）は、本発明の実施の形態に係る有機ＥＬ素子の積層部分を示す概略断面図である。図２（ａ）は、本発明の実施の形態に係るボトムエミッション型有機ＥＬ素子の一例を示す概略断面図である。図２（ａ）に示すボトムエミッション型有機ＥＬ素子は、基板１０１上に画素電極１０２、正孔輸送層１０４、有機発光層１０６、対向電極１０７ａの順で積層されている。この順番に積層されていれば、インターレイヤ１０５や、上述したその他の層をそれぞれの間に積層しても良い。対向電極１０７ａは光不透過性電極であり、対向電極１０７ａ側に放出された光は対向電極１０７ａで反射して光透過性電極である画素電極１０２側から外部へ出射する。
【００３０】
図２（ｂ）は、本発明の実施の形態に係るトップエミッション型有機ＥＬ素子の一例を示す概略断面図である。図２（ｂ）に示すトップエミッション型有機ＥＬ素子は、基板１０１上に反射層１１１、画素電極１０２、正孔輸送層１０４、インターレイヤ１０５、有機発光層１０６、対向電極１０７ｂの順で積層されている。この順番に積層されていれば、上述したその他の層をそれぞれの間に積層しても良い。対向電極１０７ｂは光透過性電極であり、画素電極１０２側に放出された光は画素電極１０２を透過して反射層１１１で反射して対向電極１０７ｂ側から外部へ出射する。一方、対向電極１０７ｂ側に放出された光は、同じく対向電極１０７ｂを透過して外部へ出射する。以下、有機ＥＬ表示装置１００におけるボトムエミッション型有機ＥＬ素子を基に説明するが、対向電極を透明導電膜としたトップエミッション型有機ＥＬ素子についても適用される。
【００３１】
次に、本発明の実施の形態の有機ＥＬ表示装置１００における有機ＥＬ素子の構成材料について説明する。本発明の実施の形態の有機ＥＬ表示装置１００における有機ＥＬ素子の基板１０１の材料には、例えば、ガラスや石英、ポリプロピレン、ポリエーテルサルフォン、ポリカーボネート、シクロオレフィンポリマー、ポリアリレート、ポリアミド、ポリメチルメタクリレート、ポリエチレンテレフタレート、ポリエチレンナフタレート等のプラスチックフィルムやシート、あるいは、トップエミッション型有機ＥＬ素子の場合には、これらに加えて、上記のプラスチックフィルムやシートに酸化珪素、酸化アルミニウム等の金属酸化物や、弗化アルミニウム、弗化マグネシウム等の金属弗化物、窒化珪素、窒化アルミニウムなどの金属窒化物、酸窒化珪素などの金属酸窒化物、アクリル樹脂やエポキシ樹脂、シリコーン樹脂、ポリエステル樹脂などの高分子樹脂膜を単層もしくは積層させた光透過性基材や、アルミニウムやステンレスなどの金属箔、シート、板、プラスチックフィルムやシートにアルミニウム、銅、ニッケル、ステンレスなどの金属膜を積層させた光不透過性基材などを用いることができるが本発明ではこれらに限定されるわけではない。
【００３２】
本発明の実施の形態の有機ＥＬ表示装置１００の光取り出しを行う面はボトムエミッション型では基板１０１と隣接する電極側から行えばよい。トップエミッション型では基板１０１と対向する電極側から行えばよい。これらの材料からなる基板１０１は、有機ＥＬ表示装置１００内への水分や酸素の浸入を避けるために、基板１０１全面もしくは片面に無機膜の形成、樹脂の塗布などにより、防湿処理や疎水性処理を施してあることが好ましい。特に、発光媒体層１２０への水分の浸入を避けるために、基板１０１における含水率及びガス透過係数を小さくすることが好ましい。
【００３３】
本発明の実施の形態の有機ＥＬ表示装置１００における有機ＥＬ素子の画素電極１０２は、基板１０１上に成膜し、必要に応じてパターニングを行う。画素電極１０２は隔壁１０３によって区画され、各画素に対応した画素電極１０２となる。
【００３４】
画素電極１０２の材料としては、ＩＴＯ（インジウムスズ複合酸化物）やＩＺＯ（インジウム亜鉛複合酸化物）、ＡＺＯ（亜鉛アルミニウム複合酸化物）などの金属複合酸化物や、金、白金などの金属材料や、これら金属酸化物や金属材料の微粒子をエポキシ樹脂やアクリル樹脂などに分散した微粒子分散膜を、単層もしくは積層したものをいずれも使用することができるが本発明ではこれらに限定されるわけではない。
【００３５】
画素電極１０２を陽極とする場合、ＩＴＯなど仕事関数の高い材料を選択することが好ましい。ＴＦＴ（薄膜トランジスタ）駆動の有機ＥＬ表示装置において電極は低抵抗であればよく、シート抵抗で２０Ω・ｓｑ以下であれば好適に用いることが可能となる。
【００３６】
画素電極１０２の形成方法としては、材料に応じて、抵抗加熱蒸着法、電子ビーム蒸着法、反応性蒸着法、イオンプレーティング法、スパッタリング法などの乾式成膜法や、インクジェット印刷法、グラビア印刷法、スクリーン印刷法などの湿式成膜法など既存の成膜法を用いることができるが本発明ではこれらに限定されるわけではない。
【００３７】
画素電極１０２のパターニング方法としては、材料や成膜方法に応じて、マスク蒸着法、フォトリソグラフィ法、ウェットエッチング法、ドライエッチング法などの既存のパターニング法を用いることができる。
【００３８】
図２（ｂ）に示したトップエミッション型の場合、画素電極１０２の下部に反射層１１１を形成することが好ましい。反射層１１１の材料としては、高反射率かつ低抵抗であることが好ましく、Ｃｒ、Ｍｏ、Ａｌ、Ａｇ、Ｔａ、Ｃｕ、Ｔｉ、Ｎｉを一種以上含んだ単膜及び積層膜、合金膜、前述した材料を用いた膜にＳｉＯ、ＳｉＯ２、ＴｉＯ２等の保護膜を形成したものを用いる事ができる。反射層１１１の反射率として可視光波長領域の全平均で８０％以上あればよく、９０％以上であれば好適に用いることが可能となる。発光媒体層１２０または画素電極１０２が光不透過性材料である場合はこの限りではない。
【００３９】
反射層１１１の形成方法としては、材料に応じて、抵抗加熱蒸着法、電子ビーム蒸着法、反応性蒸着法、イオンプレーティング法、スパッタリング法などの乾式成膜法や、インクジェット印刷法、グラビア印刷法、スクリーン印刷法などの湿式成膜法など既存の成膜法を用いることができるが本発明ではこれらに限定されるわけではない。
【００４０】
反射層１１１のパターニング方法としては、材料や成膜方法に応じて、マスク蒸着法、フォトリソグラフィ法、ウェットエッチング法、ドライエッチング法などの既存のパターニング法を用いることができる。
【００４１】
本発明の実施の形態に係る有機ＥＬ表示装置１００の隔壁１０３は、各画素に対応した発光領域を区画するようにして、画素電極１０２の端部を覆うように形成することが好ましい。一般的にアクティブマトリクス駆動型の有機ＥＬ表示装置１００は、各画素に対して画素電極１０２が形成され、それぞれの画素ができるだけ広い面積を占有しようとするため、画素電極１０２の端部を覆うように形成される。隔壁１０３の最も好ましい形状は各画素電極１０２を最短距離で区切る格子状を基本とする。
【００４２】
隔壁１０３の材料としては、絶縁性を有する必要があり、感光性材料等を用いることができる。感光性材料としては、ポジ型であってもネガ型であってもよく、光ラジカル重合系、光カチオン重合系の光硬化性樹脂、あるいはアクリロニトリル成分を含有する共重合体、ポリビニルフェノール、ポリビニルアルコール、ノボラック樹脂、ポリイミド樹脂、およびシアノエチルプルラン等を用いることができる。また、隔壁１０３の形成材料として、ＳｉＯ２、ＴｉＯ２等を用いることもできる。
【００４３】
隔壁１０３の好ましい高さは０．１μｍ以上３０μｍ以下であり、より好ましくは０．５μｍ以上２μｍ以下程度である。隔壁１０３の高さが３０μｍより高すぎると、対向電極１０７の形成及び封止を妨げてしまい、０．１μｍより低すぎると、画素電極１０２の端部を覆い切れない、あるいは発光媒体層１２０の形成時に隣接する画素とショートしたり混色したりしてしまうからである。
【００４４】
隔壁１０３の形成方法としては、材料に応じて、抵抗加熱蒸着法、電子ビーム蒸着法、反応性蒸着法、イオンプレーティング法、スパッタリング法などの乾式成膜法や、インクジェット印刷法、グラビア印刷法、スクリーン印刷法などの湿式成膜法など既存の成膜法を用いることができるが本発明ではこれらに限定されるわけではない。
【００４５】
隔壁１０３のパターニング方法としては、材料や成膜方法に応じて、基体（基材１０１及び画素電極１０２）上に無機膜を一様に形成し、レジストでマスキングした後、ドライエッチングを行う方法や、基体上に感光性樹脂を塗工し、フォトリソグラフィ法により所定のパターンとする方法が挙げられるが本発明ではこれらに限定されるわけではない。必要に応じてレジスト及び感光性樹脂に撥水剤を添加したり、親水性材料と疎水性材料の多層構造にしたり、プラズマやＵＶを照射したりして形成後に次の成膜材料に対する撥水性または親水性を付与することもできる。
【００４６】
本発明の実施の形態の有機ＥＬ表示装置１００における有機ＥＬ素子の正孔輸送層１０４は、画素電極１０２とインターレイヤ１０５との間に積層することで、画素電極（陽極）１０２から正孔を注入し、インターレイヤ１０５へと電荷を運ぶ役割を担う。また、正孔輸送層１０４を無機酸化物とすることで、特に耐性に優れ、高輝度領域での安定した特性や長寿命を得ることができる。このような無機酸化物としては遷移金属の酸化物や酸窒化物若しくは酸化物半導体などを用いることができ、遷移金属酸化物が特に好ましい。遷移金属酸化物として遷移金属は複数の酸化数をとることにより複数の電位レベルを取ることができ、正孔注入が容易になり駆動電圧の低減ができる。
【００４７】
無機酸化物からなる正孔輸送層１０４の膜厚は特に限定されないが、好ましくは１ｎｍ以上２００ｎｍ以下である。特に１ｎｍ以上７０ｎｍ以下であることが駆動電圧の上昇を防ぐことができる為より好ましい。正孔輸送層１０４の膜厚が２００ｎｍより厚すぎると、電圧降下や透過率低下による効率低下が無視できなくなってしまう。一方、正孔輸送層１０４の膜厚が１ｎｍより薄すぎると、キャリア輸送の効果が小さくなるため、電圧降下が起こってしまう。
【００４８】
正孔輸送層１０４の物性値としては、画素電極１０２の仕事関数と同等以上の仕事関数を有することが好ましい。これは画素電極１０２からインターレイヤ１０５へ効率的に正孔注入を行うためである。画素電極１０２の仕事関数は、材料により異なるが４．５ｅＶ以上６．５ｅＶ以下を用いることができる。画素電極１０２の材料がＩＴＯやＩＺＯの場合、仕事関数が５．０ｅＶ以上６．０ｅＶ以下で好適に用いることが可能である。正孔輸送層１０４の比抵抗に関しては、膜厚３０ｎｍ以上の状態で、１×１０３Ω・ｍ〜２×１０６Ω・ｍであることが好ましく、より好ましくは５×１０３Ω・ｍ〜１×１０６Ω・ｍである。また、ボトムエミッション型では画素電極１０２側から放出光を取り出すため、光透過性が低いと取り出し効率が低下してしまい、可視光波長領域の全平均で７５％以上が好ましく、８５％以上ならば好適に用いることが可能である。
【００４９】
正孔輸送層１０４の材料としては、Ｃｕ２Ｏ、Ｃｒ２Ｏ３、Ｍｎ２Ｏ３、ＮｉＯ、ＣｏＯ、Ｐｒ２Ｏ３、Ａｇ２Ｏ、ＭｏＯ２、ＺｎＯ、ＴｉＯ２、Ｖ２Ｏ５、Ｎｂ２Ｏ５、Ｔａ２Ｏ５、ＭｏＯ３、ＷＯ３、ＭｎＯ２等の遷移金属酸化物及びこれらの窒化物、硫化物を一種以上含んだ無機化合物を単層もしくは複数の層の積層構造、又は混合層として用いることができる。
【００５０】
正孔輸送層１０４の形成方法としては、材料に応じて、抵抗加熱蒸着法、電子ビーム蒸着法、反応性蒸着法、イオンプレーティング法、スパッタリング法などの乾式成膜法の既存の成膜法を用いることができる。正孔輸送層１０４に好適に用いられる酸化モリブデンにおいて、三酸化モリブデンＭｏＯ３をスパッタリング法や真空蒸着法によって成膜した場合には、モリブデン酸化物が６価のモリブデン酸化物であるＭｏＯ３のほかに、より小さな酸化数を持ついくつかの酸化物を生じる。すなわち４価のモリブデン酸化物であるＭｏＯ２や、３価のモリブデン酸化物のＭｏ２Ｏ３などが混合することにより、酸素欠損を多く含む三酸化モリブデン層が形成される。モリブデンが複数の酸化数をとることで、上記したように複数の電位レベルを取ることができるため、正孔注入が容易になり駆動電圧の低減が可能になる。しかし、一度大気及び、酸素雰囲気下にさらしまうと、無機酸化物の膜面が酸化し、酸素欠損部に酸素が補填されてしまう。それにより高抵抗となる問題があるため、酸素欠損の程度を制御することが必要となる。
【００５１】
正孔輸送層１０４の抵抗率は最終的な発光特性に与える影響が大きい。本発明の実施の形態によれば、正孔輸送層１０４として遷移金属酸化物層を成膜した後に、大気及び酸化性雰囲気下へさらすことなく、減圧下または非酸化性雰囲気下にて焼成処理を行うことで、正孔輸送層１０４の抵抗率を任意に調整し、最終的な発光特性を制御することができる。焼成処理の方法については特に制限はないが、ドライ成膜後の減圧下のまま焼成することができるため、処理方法は容易であり、工業的に有利である。
【００５２】
減圧下または非酸化性雰囲気下にて焼成処理する方法では、反応温度や、時間を適宜定めることで任意に酸化反応を制御することができる。そのため、容易に所望の特性を有する正孔輸送層１０４を得ることができる。減圧下または非酸化性雰囲気下にて焼成処理は、例えば６０℃〜３００℃の温度で、好ましくは１００℃〜２５０℃の温度条件で行うことができ、反応時間は、例えば３分〜３時間である。
【００５３】
本発明の実施の形態に係る有機ＥＬ表示装置１００のインターレイヤ１０５は、有機発光層１０６と正孔輸送層１０４の間に積層することで、有機ＥＬ素子の発光寿命を向上させることができる。トップエミッション型の素子構造では正孔輸送層１０４の形成後にインターレイヤ１０５を積層することができる。通常は正孔輸送層１０４を被覆するように形成するが、必要に応じてパターニングを行っても良い。
【００５４】
インターレイヤ１０５の材料としては、有機材料ではポリビニルカルバゾール若しくはその誘導体、側鎖若しくは主鎖に芳香族アミンを有するポリアリーレン誘導体、アリールアミン誘導体、トリフェニルジアミン誘導体などの、芳香族アミンを含むポリマーなどが挙げられる。また無機材料では、Ｃｕ２Ｏ、Ｃｒ２Ｏ３、Ｍｎ２Ｏ３、ＮｉＯ、ＣｏＯ、Ｐｒ２Ｏ３、Ａｇ２Ｏ、ＭｏＯ２、ＺｎＯ、ＴｉＯ２、Ｖ２Ｏ５、Ｎｂ２Ｏ５、Ｔａ２Ｏ５、ＭｏＯ３、ＷＯ３、ＭｎＯ２等の遷移金属酸化物及びこれらの窒化物、硫化物を一種以上含んだ無機化合物が挙げられるが本発明ではこれらに限定されるわけではない。
【００５５】
これらの有機材料は溶媒に溶解または安定に分散させ有機インターレイヤインキとなる。有機インターレイヤ材料を溶解または分散する溶媒としては、トルエン、キシレン、アセトン、アニソール、メチルエチルケトン、メチルイソブチルケトン、シクロヘキサノンなどの単独またはこれらの混合溶媒が上げられる。中でもトルエン、キシレン、アニソールといった芳香族有機溶媒が有機インターレイヤ材料の溶解性の面から好適である。また、有機インターレイヤインキには必要に応じて、界面活性剤、酸化防止剤、粘度調整剤、紫外線吸収剤等が添加されてもよい。
【００５６】
これらインターレイヤ１０５の材料としては、正孔輸送層１０４よりも仕事関数が同等以上の材料を選択することが好ましく、更に有機発光層１０５よりも仕事関数が同等以下であることがより好ましい。これは正孔輸送層１０４から有機発光層１０６へのキャリア注入時に不必要な注入障壁を形成しないためである。また有機発光層１０６から発光に寄与できなかった電荷を閉じ込める効果を得るため、バンドギャップが３．０ｅＶ以上であることが好ましく、より好ましくは３．５ｅＶ以上であると好適に用いることができる。
【００５７】
インターレイヤ１０５の形成方法としては、材料に応じて、インクジェット印刷法、凸版印刷法、グラビア印刷法、スクリーン印刷法などの湿式成膜法など既存の成膜法を用いることができる。
【００５８】
本発明の実施の形態に係る有機ＥＬ表示装置１００の有機発光層１０６は、トップエミッション型の構造の場合、インターレイヤ１０５の形成後に積層することができる。有機発光層１０６から放出される表示光が単色の場合、インターレイヤ１０５を被覆するように形成するが、多色の表示光を得るには必要に応じてパターニングを行うことにより好適に用いることができる。
【００５９】
有機発光層１０６を形成する有機発光材料は、例えばクマリン系、ペリレン系、ピラン系、アンスロン系、ポルフィレン系、キナクリドン系、Ｎ，Ｎ’−ジアルキル置換キナクリドン系、ナフタルイミド系、Ｎ，Ｎ’−ジアリール置換ピロロピロール系、イリジウム錯体系などの発光性色素をポリスチレン、ポリメチルメタクリレート、ポリビニルカルバゾール等の高分子中に分散させたものや、ポリアリーレン系、ポリアリーレンビニレン系やポリフルオレン系の高分子材料が挙げられるが本発明ではこれらに限定されるわけではない。
【００６０】
これらの有機発光材料は溶媒に溶解または安定に分散させ有機発光インキとなる。有機発光材料を溶解または分散する溶媒としては、トルエン、キシレン、アセトン、アニソール、メチルエチルケトン、メチルイソブチルケトン、シクロヘキサノンなどの単独またはこれらの混合溶媒が上げられる。中でもトルエン、キシレン、アニソールといった芳香族有機溶媒が有機発光材料の溶解性の面から好適である。また、有機発光インキには必要に応じて、界面活性剤、酸化防止剤、粘度調整剤、紫外線吸収剤等が添加されてもよい。
【００６１】
上述した高分子材料に加え、９，１０−ジアリールアントラセン誘導体、ピレン、コロネン、ペリレン、ルブレン、１，１，４，４−テトラフェニルブタジエン、トリス（８−キノラート）アルミニウム錯体、トリス（４−メチル−８−キノラート）アルミニウム錯体、ビス（８−キノラート）亜鉛錯体、トリス（４−メチル−５−トリフルオロメチル−８−キノラート）アルミニウム錯体、トリス（４−メチル−５−シアノ−８−キノラート）アルミニウム錯体、ビス（２−メチル−５−トリフルオロメチル−８−キノリノラート）［４−（４−シアノフェニル）フェノラート］アルミニウム錯体、ビス（２−メチル−５−シアノー８−キノリノラート）［４−（４−シアノフェニル）フェノラート］アルミニウム錯体、トリス（８−キノリノラート）スカンジウム錯体、ビス［８−（パラ−トシル）アミノキノリン］亜鉛錯体及びカドミウム錯体、１，２，３，４−テトラフェニルシクロペンタジエン、ポリ−２，５−ジヘプチルオキシ−パラ−フェニレンビニレンなどの低分子系発光材料を用いることができる。
【００６２】
有機発光層１０６の形成方法としては、材料に応じて、インクジェット印刷法、凸版印刷法、グラビア印刷法、スクリーン印刷法などの湿式成膜法など既存の成膜法を用いることができる。
【００６３】
次に、インターレイヤ１０５及び有機発光層１０６を形成する際に用いる凸版印刷法について図３の凸版印刷装置３００を参照して説明することにする。図３において、凸版印刷装置３００は、有機発光材料からなる有機発光インキを、画素電極１０２、隔壁１０３、正孔輸送層１０４が形成された被印刷基板３０２上にパターン印刷する際に用いるものである。凸版印刷装置３００は、インクタンク３０３、インキチャンバ３０４、アニロックスロール３０５、凸版３０７がマウントされた版胴３０８を有している。インクタンク３０３には、溶剤で希釈された有機発光インキが収容されており、インキチャンバ３０４にはインクタンク３０３より有機発光インキが送り込まれるようになっている。アニロックスロール３０５はインキチャンバ３０４のインキ供給部に接して回転可能に指示されている。アニロックスロール３０５の回転に伴い、アニロックスロール３０５の表面に供給された有機発光インキのインキ層３０９はドクタ３０６などにより均一な膜厚に形成される。このインキ層３０９のインキはアニロックスロール３０５に近接して回転駆動される版胴３０８にマウントされた凸版３０７に転移し、ステージ３０１上に設置された被印刷基板３０２の画素部へパターン印刷される。
【００６４】
本発明の実施の形態に係る有機ＥＬ表示装置１００の対向電極１０７の材料には、例えば、Ｍｇ、Ａｌ、Ｙｂ等の金属単体を用いたり、発光媒体層１２０と接する界面にＬｉや酸化Ｌｉ、ＬｉＦ等の化合物を１ｎｍ程度挟んで、安定性・導電性の高いＡｌやＣｕを積層して用いたりしてもよい。または電子注入効率と安定性とを両立させるため、仕事関数が低いＬｉ、Ｍｇ、Ｃａ、Ｓｒ、Ｌａ、Ｃｅ、Ｅｒ、Ｅｕ、Ｓｃ、Ｙ、Ｙｂ等の金属１種以上と、安定的なＡｇ、Ａｌ、Ｃｕ等の金属元素との合金系を用いてもよい。具体的にはＭｇＡｇ、ＡｌＬｉ、ＣｕＬｉ等の合金を使用することができる。またＩＴＯ（インジウムスズ複合酸化物）やＩＺＯ（インジウム亜鉛複合酸化物）、ＡＺＯ（亜鉛アルミニウム複合酸化物）などの金属複合酸化物等の透明導電膜を用いることができる。
【００６５】
トップエミッション型の構造におけるこれらの対向電極１０７ｂは、発光媒体層１２０から放出される表示光を透過されるため、可視光波長領域に対して光透過性が必要である。Ｍｇ、Ａｌ、Ｙｂ等の金属単体では膜厚が２０ｎｍ以下であることが好ましく、更には２ｎｍ〜７ｎｍであることがより好ましい。透明導電膜においては可視光波長領域の平均光透過性として８５％以上を保つように膜厚を調節し好適に用いることができる。
【００６６】
対向電極１０７の形成方法としては、材料に応じて、抵抗加熱蒸着法、電子ビーム蒸着法、反応性蒸着法、イオンプレーティング法、スパッタリング法などの乾式成膜法や、インクジェット印刷法、グラビア印刷法、スクリーン印刷法などの湿式成膜法など既存の成膜法を用いることができるが本発明ではこれらに限定されるわけではない。
【００６７】
本発明の実施の形態に係る有機ＥＬ表示装置１００の封止体１０８は、例えば画素電極１０２、隔壁１０３、発光媒体層１２０、対向電極１０７が形成された基板１０１に対して、その周辺部に封止体１０８と基板１０１を接着させることにより封止を行う。この際、トップエミッション型の構造では発光媒体層１２０から基板１０１側と反対側の封止体１０８を通して放射される表示光を取り出すため、可視光波長領域に対して光透過性が必要となる。光透過性として可視光波長領域の平均光透過性として８５％以上であることが好ましい。
【００６８】
また、封止体１０８は、例えば画素電極１０２、隔壁１０３、発光媒体層１２０、対向電極１０７が形成された基板１０１に対して、封止材１１０上に樹脂層１０９を設け、樹脂層１０９により封止材１１０と基板１０１とを貼りあわせて封止を行うことも可能である。
【００６９】
このとき封止材１１０の材料として、水分や酸素の光透過性が低い基材である必要がある。また、材料の一例として、アルミナ、窒化ケイ素、窒化ホウ素等のセラミックス、無アルカリガラス、アルカリガラス等のガラス、石英、耐湿性フィルムなどを挙げることができる。耐湿性フィルムの例として、プラスチック基材の両面にＳｉＯｘをＣＶＤ法で形成したフィルムや、光透過性の小さいフィルムと吸水性のあるフィルムまたは吸水剤を塗布した重合体フィルムなどがあり、耐湿性フィルムの水蒸気光透過性は、１０−６ｇ／ｍ２／ｄａｙ以下であることが好ましい。
【００７０】
樹脂層１０９の材料としては、エポキシ系樹脂、アクリル系樹脂、シリコーン樹脂などからなる光硬化型接着性樹脂、熱硬化型接着性樹脂、２液硬化型接着性樹脂や、エチレンエチルアクリレート（ＥＥＡ）ポリマー等のアクリル系樹脂、エチレンビニルアセテート（ＥＶＡ）等のビニル系樹脂、ポリアミド、合成ゴム等の熱可塑性樹脂や、ポリエチレンやポリプロピレンの酸変性物などの熱可塑性接着性樹脂を挙げることができる。樹脂層１０９を封止材１１０の上に形成する方法の一例として、溶剤溶液法、押出ラミ法、溶融・ホットメルト法、カレンダー法、ノズル塗布法、スクリーン印刷法、真空ラミネート法、熱ロールラミネート法などを挙げることができる。必要に応じて吸湿性や吸酸素性を有する材料を含有させることもできる。封止材１１０上に形成する樹脂層１０９の厚みは、封止する有機ＥＬ素子の大きさや形状により任意に決定されるが、５μｍ〜５００μｍ程度が望ましい。
【００７１】
画素電極１０２、隔壁１０３、発光媒体層１２０、対向電極１０７が形成された基板１０１と封止体１０８の貼り合わせは封止室で行う。封止体１０８を、封止材１１０と樹脂層１０９の２層構造とし、樹脂層１０９に熱可塑性樹脂を使用した場合は、加熱したロールで圧着のみ行うことが好ましい。また、樹脂層１０９に熱硬化型接着樹脂を使用した場合は、加熱したロールで圧着した後、さらに硬化温度で加熱硬化を行うことが好ましい。樹脂層１０９に光硬化性接着樹脂を使用した場合は、ロールで圧着した後、さらに光を照射することで硬化を行うことができる。なお、ここでは封止材１１０上に樹脂層１０９を形成したが、基板１０１上に樹脂層１０９を形成して封止材１１０と貼りあわせることも可能である。
【００７２】
封止材１１０を用いて封止を行う前やその代わりに、例えばパッシベーション膜として、ＥＢ蒸着法やＣＶＤ法などのドライプロセスを用いて、窒化珪素膜など無機薄膜による封止体１０８とすることも可能であり、また、これらを組み合わせることも可能である。パッシベーション膜の膜厚は、１００ｎｍ〜５００ｎｍを用いることができ、材料の透湿性、水蒸気光透過性などにより異なるが１５０ｎｍ〜３００ｎｍを好適に用いることができる。トップエミッション型の構造では、上記の特性に加え、光透過性を考慮する必要があり、可視光波長領域の全平均で７０％以上であれば好適に用いる事が可能である。
【００７３】
上述したように、本発明の実施の形態に係る有機ＥＬ表示装置１００は、無機酸化物からなる正孔輸送層１０４を成膜した後に減圧下または非酸化性雰囲気下にて焼成処理を施すことにより、有機ＥＬ素子を低抵抗率に形成できるため、低電圧駆動にでき、高い発光輝度を有する有機ＥＬ表示装置１００を得ることができる。
【実施例】
【００７４】
以下、本発明の実施例について図１を参照して説明する。なお、本発明は以下で説明する実施例に限定されるものではない。
【００７５】
基板１０１上に画素電極（陽極）１０２としてＩＴＯ薄膜を備えたアクティブマトリックス基板を用いた。アクティブマトリックス基板のサイズは対角５インチ、画素数は３２０×２４０である。
【００７６】
アクティブマトリックス基板上に設けた画素電極１０２の端部を被覆し画素を区画するような形状で隔壁１０３を形成した。隔壁１０３の形成は、ポジレジストを用いて、スピンコート法にてアクティブマトリックス基板の全面に厚み２μｍで形成した。その後、フォトリソグラフィ法を用いて幅４０μｍにパターニングして隔壁１０３を形成した。これによりサブピクセル数９６０×２４０ドット、０．１２ｍｍ×０．３６ｍｍピッチ画素領域が区画された。
【００７７】
隔壁１０３を形成したアクティブマトリックス基板上にＵＶ／Ｏ３洗浄を行った。照度１３ｍＷ／ｃｍ２の低圧水銀ランプを４本設置した装置を用い、２分間照射した。
【００７８】
ＵＶ／Ｏ３洗浄を施したアクティブマトリックス基板の画素電極１０２上に正孔輸送層１０４を形成した。無機材料として酸化モリブデンを用い、膜厚を３０ｎｍとした。アクティブマトリックス基板上への成膜法としてはスパッタリング法を用い、パターニングは表示領域全面が成膜されるように１２０ｍｍ×３００ｍｍの開口のあるメタルマスクを用いた。
【００７９】
スパッタリング法には、純度９９．９％のモリブデン金属ターゲットを用い、不活性ガスとしてアルゴン、反応性ガスとして酸素を導入した、リアクティブＤＣマグネトロンスパッタ法を用いた。リアクティブＤＣマグネトロンスパッタ法におけるターゲットの電力密度を１．３Ｗ／ｃｍ２、ガス導入比率はアルゴンが２に対して酸素を１とし、スパッタリング時の真空度を０．３Ｐａとなるように、排気バルブまたはガス導入量を調節した。正孔輸送層１０４の膜厚はスパッタリング時間により制御し、正孔輸送層１０４の膜厚が３０ｎｍのアクティブマトリックス基板を作製した。
【００８０】
成膜後の正孔輸送層１０４を、一度も大気へさらすことなく、Ｎ２雰囲気下でホットプレートを用いて２００℃で１５分間焼成処理を行った。
【００８１】
上述した酸化モリブデンの可視光波長領域の平均光透過性では８８％（５５０ｎｍ）となった。仕事関数において平均５．８ｅＶとなった。抵抗率に関しては、３×１０4Ω・ｃｍとなった。これらの結果より正孔輸送層１０４として必要な特性を満たしていることが分かった。
【００８２】
その後、インターレイヤ１０５の材料であるポリビニルカルバゾール誘導体を濃度０．５％になるようにトルエンに溶解させたインキを用い、基板１０１上に形成された画素電極１０２、隔壁１０３及び正孔輸送層１０４を図３に示した凸版印刷装置３００の被印刷基板３０２として平台３０１上にセッティングし、隔壁１０３に挟まれた画素電極１０２上の正孔輸送層１０４の真上にラインパターンに合わせてインターレイヤ１０５を凸版印刷法で印刷を行った。このとき３００線／インチのアニロックスロール３０５及び感光性樹脂による凸版３０７を使用した。印刷、乾燥後のインターレイヤ１０５の膜厚は２０ｎｍとなった。
【００８３】
有機発光層１０６には、有機発光材料であるポリフェニレンビニレン誘導体を濃度１％になるようにトルエンに溶解させた有機発光インキを用い、基板１０１上に形成された画素電極１０２、隔壁１０３、正孔輸送層１０４及びインターレイヤ１０５を凸版印刷装置３００の被印刷基板３０２として平台３０１上にセッティングし、隔壁１０３に挟まれたインターレイヤ１０５の真上にそのラインパターンに合わせて有機発光層１０６を凸版印刷法で印刷を行った。このとき１５０線／インチのアニロックスロール３０５及び感光性樹脂による凸版３０７を使用した。印刷、乾燥後の有機発光層１０６の膜厚は８０ｎｍとなった。
【００８４】
その後、対向電極１０７として真空蒸着法でカルシウム膜を１２０ｍｍ×３００ｍｍの開口のあるメタルマスクを用いて膜厚５ｎｍで成膜し、その後アルミニウム膜を１２４ｍｍ×３０４ｍｍの開口のあるメタルマスクを用いて厚み２００ｎｍで成膜した。
【００８５】
その後、封止体１０８として陰極（対向電極）１０７の上部を覆うように厚めのガラス中央部を凹状に加工したガラスを用いて封止を行った。ガラスの凹部には吸湿剤を設置し、封止環境による劣化を低減させた。
【００８６】
［比較例］（正孔輸送層１０４の成膜後に、焼成処理を行わなかった場合）
前述した実施例と同一の方法で有機ＥＬ表示装置１００を作製した。但し正孔輸送層１０４の成膜後に焼成処理を行わず作製した。こうして得られた比較例の正孔輸送層１０４の抵抗率は、８×１０７Ω・ｃｍであった。焼成処理を行った実施例の正孔輸送層１０４の抵抗率３×１０３Ω・ｃｍの方が低抵抗であった。
【００８７】
図４は、本発明の実施例及び比較例の電圧−輝度特性を示す図である。図４において、縦軸は発光輝度（ｃｄ／ｍ２）を示し、横軸は電圧（Ｖ）を示す。また、丸印は本実施例の正孔輸送層１０４の成膜後に焼成処理を行った場合を示し、四角印は、比較例の正孔輸送層１０４の成膜後に焼成処理を行わなかった場合を示す。図４に示すように電圧−輝度特性において、本実施例の焼成処理を行った有機ＥＬ表示装置と比較例の焼成処理を行わなかった有機ＥＬ表示装置とを比較し、焼成処理を行った有機ＥＬ表示装置の方が低電圧駆動であり、かつ、高輝度であったことがわかる。
【符号の説明】
【００８８】
１００…有機ＥＬ表示装置、１０１…基板、１０２…画素電極（陽極）、１０３…隔壁、１０４…正孔輸送層、１０５…インターレイヤ、１０６…有機発光層、１０７ａ…対向電極（陰極）、１０７ｂ…対向電極（陰極）、１０８…封止体、１０９…樹脂層、１１０…樹脂層、１１１…反射層、１２０…発光媒体層、３００…凸版印刷装置、３０１…ステージ、３０２…被印刷基板、３０３…インキタンク、３０４…インキチャンバ、３０５…アニロックスロール、３０６…ドクタ、３０７…凸版、３０８…版胴、３０９…インキ層。
【図３】
2011066279.tif 000003
【図１】
2011066279.tif 000004
【図２】
2011066279.tif 000005
【図４】
2011066279.tif 000006